"下記一般式1又は2で表される繰返し単位を有する重合体を含む化粧料。式中、R1は互いに独立に、炭素数1~12のアルキル基であり、Xは下記式iで表される基であり、aは1~3の整数であり、bは0~2の整数である。式中、R2は互いに独立に、炭素数1~12のアルキル基であり、cは1~5の整数である。式中、R1、R2及びbは上記と同じであり、dは2~5の整数である。上記重合体が、下記式3で示される繰り返し単位を有する請求項1記載の化粧料。式中、R3~R6は互いに独立に、水素原子、ハロゲン原子、炭素数1~10のアルキル基、アルケニル基、シクロアルキル基、アリール基、アルコキシ基、アリーロキシ基及びハロゲン化炭化水素基から選ばれる置換基、又はオキセタニル基及びアルコキシカルボニル基、ポリオキシアルキレン基、ポリグリセリル基から選ばれる極性基、又はアルコキシシリル基から選ばれる基である。また、R3~R6から選ばれる2つにより、それぞれが結合する炭素原子とともに脂環構造、芳香環構造、カルボイミド基又は酸無水物基を形成してよい。bは0~2の整数である。上記重合体のGPCで測定されるポリスチレン換算の数平均分子量Mnが、10,000~2,000,000である請求項1又は2記載の化粧料。さらに、揮発性シリコーン油を含む請求項1、2又は3記載の化粧料。上記揮発性シリコーン油が、オクタメチルトリシロキサン、デカメチルテトラシロキサン、オクタメチルシクロテトラシロキサン、デカメチルシクロペンタシロキサン、トリストリメチルシロキシメチルシラン、テトラキストリメチルシロキシシラン、及びドデカメチルペンタシロキサンからなる群より選ばれる揮発性油剤であることを特徴とする請求項4記載の化粧料。さらに、イソドデカンを含む請求項1、2又は3記載の化粧料。本発明者らは、上記ポリシクロオレフィン重合体の骨格に、所定の官能基を導入したものが、上記従来の膜形成性ポリマーの問題を解決できることを見出し、本発明を完成した。即ち、本発明は下記化粧料を提供する。[1].下記一般式1又は2で表される繰返し単位を有する重合体を含む化粧料。式中、R1は互いに独立に、炭素数1~12のアルキル基であり、Xは下記式iで表される基であり、aは1~3の整数であり、bは0~2の整数である。式中、R2は互いに独立に、炭素数1~12のアルキル基であり、cは1~5の整数である。式中、R1、R2及びbは上記と同じであり、dは2~5の整数である。[2].上記重合体が、下記式3で示される繰り返し単位を有する[1]記載の化粧料。式中、R3~R6は互いに独立に、水素原子、ハロゲン原子、炭素数1~10のアルキル基、アルケニル基、シクロアルキル基、アリール基、アルコキシ基、アリーロキシ基及びハロゲン化炭化水素基から選ばれる置換基、又はオキセタニル基及びアルコキシカルボニル基、ポリオキシアルキレン基、ポリグリセリル基から選ばれる極性基、又はアルコキシシリル基から選ばれる基である。また、R3~R6から選ばれる2つにより、それぞれが結合する炭素原子とともに脂環構造、芳香環構造、カルボイミド基又は酸無水物基を形成してよい。bは0~2の整数である。[3].上記重合体のGPCで測定されるポリスチレン換算の数平均分子量Mnが、10,000~2,000,000である[1]又は[2]記載の化粧料。[4].さらに、揮発性シリコーン油を含む[1]、[2]又は[3]記載の化粧料。[5].上記揮発性シリコーン油が、オクタメチルトリシロキサン、デカメチルテトラシロキサン、オクタメチルシクロテトラシロキサン、デカメチルシクロペンタシロキサン、トリストリメチルシロキシメチルシラン、テトラキストリメチルシロキシシラン、及びドデカメチルペンタシロキサンからなる群より選ばれる揮発性油剤であることを特徴とする[4]記載の化粧料。[6].さらに、イソドデカンを含む[1]、[2]又は[3]記載の化粧料。本発明の重合体は、耐水性の強靭で柔らかい皮膜形成能を有するため、この重合体を化粧料に配合することにより、化粧料の2次付着や、剥がれ落ち等の化粧もちを改善し、感触の良い化粧料を提供することができる。以下、I重合体、II重合体の製法、III化粧料の順に説明する。I重合体本発明の重合体は、一般式1又は2で表される繰返し単位を有する重合体である。一般式1は鎖状ジオルガノポリシロキサン残基を有し、一般式2は環状ジオルガノポリシロキサン残基を有するものであり、一般式1で表される分岐の鎖状ジオルガノポリシロキサン残基が好ましい。重合体は共重合体を含み、一般式1又は2で表される繰返し単位を組み合わせて有していてもよく、ブロック共重合体でも、ランダム共重合体でもよい。式中、R1は互いに独立に、炭素数1~12のアルキル基であり、Xは下記式iで表される基であり、aは1~3の整数であり、bは0~2の整数である。式中、R2は互いに独立に、炭素数1~12のアルキル基であり、cは1~5の整数である。式中、R1、R2及びbは上記と同じであり、dは2~5の整数である。上記一般式1中、R1は互いに独立に、炭素数1~12のアルキル基であり、例えば、メチル基、エチル基、n-プロピル基、ブチル基、ペンチル基が挙げられ、これらの中でもメチル基が好ましい。aは1~3の整数であり、例えばaが2の繰り返し単位と3の繰り返し単位が混合して存在する重合体であってよい。重合性の点から、aは3が好ましい。bは0~2の整数であり、bは0、1又はこれらの組合せであり、0が好ましい。Xは上記式iで表される基であり、式i中、R2は互いに独立に、炭素数1~12のアルキル基であり、例えば、R1について上述した基が包含され、メチル基が好ましい。cは1~5の整数であり、c=1が好ましい。式iの基の好適な例として、下記のトリメチルシロキシ基が挙げられる。一般式2中、R1、R2及びbは上記と同じであり、dは2~5の整数であり、d=2が好ましい。一般式2としては、環状ジオルガノポリシロキサン残基が、R2がメチル基、dが2式4又は3式5である下記基が好ましい。繰返し単位1,2の割合は、全繰返し単位数の40~95が好ましく、より好ましくは60~90である。繰返し単位1,2に加えて、下記一般式3の繰返し単位を含む共重合体であってもよい。繰り返し単位1,2と3との結合はランダムである。式中、R3~R6は互いに独立に、水素原子、ハロゲン原子、炭素数1~10のアルキル基、アルケニル基、シクロアルキル基、アリール基、アルコキシ基、アリーロキシ基及びハロゲン化炭化水素基から選ばれる置換基、又はオキセタニル基及びアルコキシカルボニル基、ポリオキシアルキレン基、ポリグリセリル基から選ばれる極性基、又はアルコキシシリル基から選ばれる基である。また、R3~R6から選ばれる2つにより、それぞれが結合する炭素原子とともに脂環構造、芳香環構造、カルボイミド基又は酸無水物基を形成してよい。bは0~2の整数である。好ましくは、R3は水素原子である。繰返し単位3の割合は、全繰返し単位数の5~60が好ましく、より好ましくは10~40である。この割合が5未満であると、得られる重合体の分子量が低くなり、皮膜性が得られない場合があり、60を超えると、式1のXによる効果が十分でない場合がある。重合体は、GPCゲルパーミエーションクロマトグラフィで求められるポリスチレン換算の数平均分子量が、10,000~2,000,000であることが好ましく、より好ましくは100,000~800,000である。該分子量が前記上限値を超えるものは溶液化した際の粘度が高く、べたつきを感じる等、使用感が悪くなる場合がある。一方、該分子量が前記下限値未満では皮膜形成が困難になる場合がある。II重合体の製法重合体は、下記一般式6,7で示される化合物を付加重合に付することによって、製造することができる。式中、ここで、R1、R2、X、a、b及びdは上記と同じである。一般式6,7で示される化合物としては、下記のものが例示される。下記式中、Meはメチル基を表す。また、これらの混合物を使用してもよい。一般式6で示される化合物は、トリストリメチルシロキシビニルシラン等の下記式8で表されるビニル基含有化合物と、シクロペンタジエンのDiels-Alder反応によって調製することができる。一般式7で示される化合物は、下記式9で表されるビニル基含有化合物と、シクロペンタジエンのDiels-Alder反応によって調製することができる。調製法の詳細は、後記実施例で説明する。式中、R1、X、aは上記と同じである。式中、R1、R2、dは上記と同じである。一般式3で表される繰返し単位を含む重合体は、下記一般式10で表される化合物を、一般式3で表される繰返し単位が、上記の割合になるような量で用いて、式6及び/又は7で表される化合物と付加重合を行うことによって得ることができる。式中、R3~R6、bは上記と同じである。R3~R6から選ばれる2つにより、それぞれが結合する炭素原子と共に脂環構造、芳香環構造、カルボンイミド基又は酸無水物基を形成してもよい。脂環構造としては炭素数4~10のものが挙げられる。これらの構造を例示すると下記の通りである。なお、下記例において、Meはメチル基、Phはフェニル基を示す。一般式6,7及び10で示される化合物の付加重合は、定法に従い、トルエンやキシレン等の芳香族系炭化水素溶媒にモノマーを溶解して、重合触媒と助触媒の存在下で、常圧下20~80°Cの温度で、不活性ガス雰囲気下攪拌して重合させる。上記重合触媒としては、周期律表第8族元素、9族元素、10族元素より選択された、例えば、鉄Fe、コバルトCo、ニッケルNi、ルテニウムRu、ロジウムRh、パラジウムPd及び白金Pt等の中心金属とする錯体触媒を挙げることができ、好ましくはニッケルNi又はパラジウムPdのメタロセン化合物及びβ-ジケトン化合物が挙げられる。助触媒としては、有機アルミニウム化合物及びイオン性ホウ素化合物を用いることができ、有機アルミニウム化合物としては、メチルアルミノキサンが好ましく、イオン性ホウ素化合物としては、トリフェニルカルベニウムテトラキスペンタフルオロフェニルボレートが好ましい。上記触媒及び助触媒は、以下の範囲の使用量で用いられる。触媒は式1,2及び3で示される単量体の合計1モルに対して0.001~100ミリモル原子が好ましい。また、必要に応じて、分子量調整剤を重合系中に添加してもよい。分子量調整剤としては水素、エチレン、ブテン、ヘキセン、オクテン等のα-オレフィン、スチレン、3-メチルスチレン、ジビニルベンゼン等の芳香族ビニル化合物、エチルビニルエーテル等の不飽和エーテル、トリストリメチルメトキシビニルシラン、ジビニルジヒドロシラン、ビニルシクロテトラシロキサン等のビニルケイ素化合物が挙げられる。なお、上述した溶媒と単量体との比率、重合温度、重合時間、分子量調整剤の量は、用いる触媒、単量体構造等に著しく影響を受けるため、一概に限定することが難しい。上記特定構造の重合体を得るべく、目的に応じて使い分けることができる。重合触媒の量と分子量調整剤の添加量、単量体から重合体への転化率、あるいは重合温度によって、重合体の分子量が調節される。重合停止は、水、アルコール、ケトン、有機酸等から選ばれる化合物によって行われる。重合体溶液に、乳酸、リンゴ酸、シュウ酸等の酸の水とアルコール混合物を添加することで、触媒残渣を重合体溶液から分離除去することができる。また、触媒残渣の除去には、活性炭、珪藻土、アルミナ、シリカ等を用いての吸着除去や、フィルター等によるろ過分離除去等が適用できる。重合体は、重合溶液をメタノール、エタノール等のアルコール類、アセトン、メチルエチルケトン等のケトン類中に入れて、凝固し、通常60~150°Cで6~48時間減圧乾燥することにより得ることができる。この工程で、重合体溶液中に残存する触媒残渣や未反応モノマーも除去される。また、本発明において用いられる、シロキサンを含有する未反応モノマーは、上記アルコール類やケトン類にオクタメチルシクロテトラシロキサン、デカメチルシクロペンタシロキサン等の環状ポリシロキサンを混合した溶媒を用いることで容易に除去することができる。III化粧料上記重合体以下A成分という場合があるは、スキンケア製品、メークアップ製品、頭髪製品、制汗剤製品、紫外線防御製品等、特に皮膚、頭髪、眉毛又は睫毛に外用される化粧料の原料として好適である。特に、化粧もち、2次付着が問題となるスキンケア製品、メークアップ製品に適する。化粧料の種類及び剤型によって異なるが、A重合体は、ファンデーション等パウダー化粧料では、化粧料質量の0.1~10質量、乳液等液状化粧料では0.1~7.5質量配合することが好ましい。化粧料には、その目的に応じて1種又は2種以上のB油剤を配合することができる。油剤は、通常の化粧料に使用されるものであれば、固体、半固体、液状等、いずれの油剤も使用することができる。B油剤としては、シリコーン油、炭化水素油、高級脂肪酸、高級アルコール油、エステル油、グリセライド油、天然動植物油、半合成油、フッ素系油を挙げることができる。これらは1種単独で又は2種以上を適宜組み合わせて用いることができる。シリコーン油としては、ジメチルポリシロキサン、カプリリルメチコン、フェニルトリメチコン、メチルフェニルポリシロキサン、メチルヘキシルポリシロキサン、メチルハイドロジェンポリシロキサン、ジメチルシロキサンメチルフェニルシロキサン共重合体等の、低粘度から高粘度の直鎖又は分岐状のオルガノポリシロキサン、オクタメチルシクロテトラシロキサン、デカメチルシクロペンタシロキサン、ドデカメチルシクロヘキサシロキサン、テトラメチルテトラハイドロジェンシクロテトラシロキサン、テトラメチルテトラフェニルシクロテトラシロキサン等の環状オルガノポリシロキサン、トリストリメチルシロキシメチルシラン、テトラキストリメチルシロキシシラン等の分岐状オルガノポリシロキサン、アミノ変性オルガノポリシロキサン、ピロリドン変性オルガノポリシロキサン、ピロリドンカルボン酸変性オルガノポリシロキサン、高重合度のガム状ジメチルポリシロキサン、ガム状アミノ変性オルガノポリシロキサン、ガム状のジメチルシロキサンメチルフェニルシロキサン共重合体等のシリコーンゴム、シリコーンガムやゴムの環状オルガノポリシロキサン溶液、トリメチルシロキシケイ酸、酸化チタン含有トリメチルシロキシケイ酸、トリメチルシロキシケイ酸の環状オルガノポリシロキサン溶液、ステアロキシシリコーン等の高級アルコキシ変性オルガノポリシロキサン、高級脂肪酸変性オルガノポリシロキサン、アルキル変性オルガノポリシロキサン、長鎖アルキル変性オルガノポリシロキサン、アミノ変性オルガノポリシロキサン、フッ素変性オルガノポリシロキサン、シリコーン樹脂及びシリコーンレジンの溶解物等が挙げられる。B油剤の一部に、オクタメチルトリシロキサン、デカメチルテトラシロキサン、オクタメチルシクロテトラシロキサン、デカメチルシクロペンタシロキサン、トリストリメチルシロキシメチルシラン、テトラキストリメチルシロキシシラン、ドデカメチルペンタシロキサンの直鎖状、分岐状、又は環状の室温25°Cで揮発性シリコーン油やイソドデカン等を用いることが好ましい。A成分は、これらの油剤との相溶性に優れ、予めこれらのシリコーン油に溶解した溶液として化粧料に加えることが好ましい。炭化水素油としては、直鎖状、分岐状、さらに揮発性の炭化水素油等が挙げられ、具体的には、オゾケライト、α-オレフィンオリゴマー、ヘキサン、ヘプタン、オクタン、シクロヘキサン、トルエン、ベンゼン、キシレン、シクロヘキセン、軽質イソパラフィン、イソドデカン、軽質流動イソパラフィン、スクワラン、合成スクワラン、植物性スクワラン、スクワレン、セレシン、パラフィン、パラフィンワックス、ポリエチレンワックス、ポリエチレンポリプロピレンワックス、エチレン/プロピレン/スチレンコポリマー、ブチレン/プロピレン/スチレンコポリマー、流動パラフィン、流動イソパラフィン、プリスタン、ポリイソブチレン、水添ポリイソブテン、マイクロクリスタリンワックス、ワセリン等が挙げられる。高級脂肪酸としては、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸EPA、ドコサヘキサエン酸DHA、イソステアリン酸、12-ヒドロキシステアリン酸等が挙げられる。高級アルコール油としては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、2-デシルテトラデシノール、コレステロール、フィトステロール、POEコレステロールエーテル、モノステアリルグリセリンエーテルバチルアルコール、モノオレイルグリセリルエーテルセラキルアルコール等が挙げられる。エステル油としては、アジピン酸ジイソブチル、アジピン酸2-ヘキシルデシル、アジピン酸ジ-2-ヘプチルウンデシル、モノイソステアリン酸N-アルキルグリコール、モノイソステアリン酸N-アルキルグリコール、イソステアリン酸イソセチル、トリイソステアリン酸トリメチロールプロパン、ジ-2-エチルヘキサン酸エチレングリコール、2-エチルヘキサン酸セチル、トリ-2-エチルヘキサン酸トリメチロールプロパン、テトラ-2-エチルヘキサン酸ペンタエリスリトール、オクタン酸セチル、オクチルドデシルガムエステル、オレイン酸オレイル、オレイン酸オクチルドデシル、オレイン酸デシル、ジオクタン酸ネオペンチルグリコール、ジカプリン酸ネオペンチルグリコール、クエン酸トリエチル、コハク酸2-エチルヘキシル、酢酸アミル、酢酸エチル、酢酸ブチル、ステアリン酸イソセチル、ステアリン酸ブチル、セバシン酸ジイソプロピル、セバシン酸ジ-2-エチルヘキシル、乳酸セチル、乳酸ミリスチル、イソノナン酸イソノニル、イソノナン酸イソトリデシル、パルミチン酸イソプロピル、パルミチン酸2-エチルヘキシル、パルミチン酸2-ヘキシルデシル、パルミチン酸2-ヘプチルウンデシル、12-ヒドロキシステアリル酸コレステリル、ジペンタエリスリトール脂肪酸エステル、ミリスチン酸イソプロピル、ミリスチン酸オクチルドデシル、ミリスチン酸2-ヘキシルデシル、ミリスチン酸ミリスチル、ジメチルオクタン酸ヘキシルデシル、ラウリン酸エチル、ラウリン酸ヘキシル、N-ラウロイル-L-グルタミン酸-2-オクチルドデシルエステル、ラウロイルサルコシンイソプロピルエステル、リンゴ酸ジイソステアリル等が挙げられる。グリセライド油としては、アセトグリセリル、トリイソオクタン酸グリセリル、トリイソステアリン酸グリセリル、トリイソパルミチン酸グリセリル、モノステアリン酸グリセリル、ジ-2-ヘプチルウンデカン酸グリセリル、トリミリスチン酸グリセリル、ミリスチン酸イソステアリン酸ジグリセリル等が挙げられる。天然動植物油、半合成油としては、アボガド油、アマニ油、アーモンド油、イボタロウ、エノ油、オリーブ油、カカオ脂、カポックロウ、カヤ油、カルナウバロウ、肝油、キャンデリラロウ、精製キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、スクワラン、スクワレン、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、ミンクロウ、メドウフォーム油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、ラノリンロウ、硬質ラノリン、酢酸ラノリン、酢酸ラノリンアルコール、ラノリン脂肪酸イソプロピル、POEラノリンアルコールエーテル、POEラノリンアルコールアセテート、ラノリン脂肪酸ポリエチレングリコール、POE水素添加ラノリンアルコールエーテル、卵黄油等が挙げられる。但し、POEはポリオキシエチレンを意味する。フッ素系油としては、パーフルオロポリオキシアルキレン、パーフルオロデカリン、パーフルオロオクタン等が挙げられる。B成分の配合量は、化粧料全体の1~98質量の範囲で、化粧料の剤型に応じて適宜調整する。上記直鎖状、分岐状、又は環状の25°Cで揮発性のシリコーン油は、A重合体に対して、シリコーン油:A重合体質量比=1:2~100:1で混合することが好ましく、より好ましくは1:1~70:1で混合する。本発明の化粧料には、その目的に応じて、1種又は2種以上のC分子構造中にアルコール性水酸基を有する化合物を用いることができる。このような化合物としては、例えば、エタノール、イソプロパノール、ブタノール等の低級アルコール、ソルビトール、マルトース等の糖アルコール、コレステロール、シトステロール、フィトステロール、ラノステロール等のステロール、ブチレングリコール、プロピレングリコール、ジブチレングリコール、ペンチレングリコール等の多価アルコール等が挙げられる。C成分としては、通常は水溶性一価のアルコール、水溶性多価アルコールが多く用いられる。C成分の配合量は、化粧料全体の0.1~98質量の範囲であってよい。本発明の化粧料には、その目的に応じて、D水溶性高分子化合物又は水膨潤性高分子化合物を1種又は2種以上用いることもできる。上記水溶性高分子化合物としては、例えば、アラビアゴム、トラガカント、ガラクタン、キャロブガム、グアーガム、カラヤガム、カラギーナン、ペクチン、寒天、クインスシードマルメロ、デンプンコメ、トウモロコシ、バレイショ、コムギ等、アルゲコロイド、トラントガム、ローカストビーンガム等の植物系高分子化合物;キサンタンガム、デキストラン、サクシノグルカン、プルラン等の微生物系高分子化合物;コラーゲン、カゼイン、アルブミン、ゼラチン等の動物系高分子化合物;カルボキシメチルデンプン、メチルヒドロキシプロピルデンプン等のデンプン系高分子化合物;メチルセルロース、エチルセルロース、メチルヒドロキシプロピルセルロース、カルボキシメチルセルロース、ヒドロキシメチルセルロース、ヒドロキシプロピルセルロース、ニトロセルロース、セルロース硫酸ナトリウム、カルボキシメチルセルロースナトリウム、結晶セルロース、酢酸セルロース、セルロース粉末等のセルロース系高分子化合物;アルギン酸ナトリウム、アルギン酸プロピレングリコールエステル等のアルギン酸系高分子化合物;ポリビニルメチルエーテル、カルボキシビニルポリマー等のビニル系高分子化合物;ポリオキシエチレン系高分子化合物;ポリオキシエチレンポリオキシプロピレン共重合体系高分子化合物;ポリアクリル酸ナトリウム、ポリエチルアクリレート、ポリアクリルアミド、アクリロイルジメチルタウリン塩コポリマー等のアクリル系高分子化合物;ポリエチレンイミン、カチオンポリマー等他の合成水溶性高分子化合物;ベントナイト、ケイ酸アルミニウムマグネシウム、モンモリロナイト、バイデライト、ノントロナイト、サポナイト、ヘクトライト、無水ケイ酸等の無機系水溶性高分子化合物等がある。また、これらの水溶性高分子化合物には、ポリビニルアルコールや、ポリビニルピロリドン等の皮膜形成剤も含まれる。配合量としては、化粧料全体の0~25質量の範囲が好適である。本発明の化粧料には、E水を配合することもできる。その配合量は、剤型によっても異なるが、化粧料全体の1~99質量の範囲であってよい。本発明の化粧料には、F粉体を配合することができる。粉体は、通常の化粧料に用いられるものであれば、その形状球状、針状、板状、樹状、繊維状、不定形等や粒子径煙霧状、微粒子、顔料級等、粒子構造多孔質、無孔質、中空、中空多孔質等を問わず、いずれのものも使用することができる。このような粉体としては、例えば無機粉体、有機粉体、界面活性剤金属塩粉体、有色顔料、パール顔料、金属粉末顔料、タール色素、天然色素等が挙げられる。無機粉体の例としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ケイ素、窒化ボロン、シリカ、シリル化シリカ等が挙げられる。これらのうち、酸化亜鉛及び酸化チタンが好ましい。また、炭酸カルシウム、タルク等の体質顔料も好ましく使用される。A成分は、これらの粉体の化粧料中での分散性を向上することができる。有機粉体の例としては、ポリアミドパウダー、ポリアクリル酸アクリル酸エステルパウダー、ポリエステルパウダー、ポリエチレンパウダー、ポリプロピレンパウダー、ポリスチレンパウダー、ポリウレタンパウダー、ベンゾグアナミンパウダー、ポリメチルベンゾグアナミンパウダー、テトラフルオロエチレンパウダー、ポリメチルメタクリレートパウダー、セルロースパウダー、シルクパウダー、12ナイロンや6ナイロン等のナイロンパウダー、又は、これらの繊維状パウダー、ジメチルポリシロキサンを架橋した構造を持つ架橋型シリコーン微粉末、架橋型球状ポリメチルシルセスキオキサン微粉末、架橋型球状オルガノポリシロキサンゴム表面をポリメチルシルセスキオキサン粒子で被覆してなる微粉末、疎水化シリカ、スチレンアクリル酸共重合体、ジビニルベンゼンスチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、又は、これら樹脂の積層末、微結晶繊維粉体、デンプン末、脂肪酸デンプン誘導体末、ラウロイルリジン等が挙げられる。特に、粉体の一部にジメチルポリシロキサンを架橋した構造を持つ架橋型球状ジメチルポリシロキサン微粉末、架橋型球状ポリメチルシルセスキオキサン微粉末、架橋型球状ジメチルポリシロキサンゴム表面をポリメチルシルセスキオキサン粒子で被覆してなる微粉末、架橋型球状ジフェニルポリシロキサンゴム表面をポリメチルシルセスキオキサン粒子で被覆してなる微粉末、疎水化シリカが好ましく、市販品としては、KMP-590、KSP-100、KSP-101、KSP-102、KSP-105、KSP-300いずれも信越化学工業株製等がある。界面活性剤金属塩粉体金属石鹸としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム、パルミチン酸亜鉛、パルミチン酸アルミニウム、ラウリン酸亜鉛等が挙げられる。着色剤には顔料や染料がある。有色顔料の具体例としては、酸化鉄、水酸化鉄、チタン酸鉄の無機赤色系顔料、γー酸化鉄等の無機褐色系顔料、黄酸化鉄、黄土等の無機黄色系顔料、黒酸化鉄、カーボンブラック等の無機黒色系顔料、シリカ被覆鉄顔料、マンガンバイオレット、コバルトバイオレット等の無機紫色系顔料、水酸化クロム、酸化クロム、酸化コバルト、チタン酸コバルト等の無機緑色系顔料、紺青、群青等の無機青色系顔料、タール系色素をレーキ化したもの、天然色素をレーキ化したもの、及びこれらの粉体を複合化した合成樹脂粉体等が挙げられる。パール顔料としては、酸化チタン被覆雲母、酸化チタン被覆マイカ、オキシ塩化ビスマス、酸化チタン被覆オキシ塩化ビスマス、酸化チタン被覆タルク、シリカ被覆雲母チタン、魚鱗箔、酸化チタン被覆着色雲母等が挙げられる。金属粉末顔料としては、アルミニウムパウダー、カッパーパウダー、ステンレスパウダー等が挙げられる。タール色素としては、赤色3号、赤色104号、赤色106号、赤色201号、赤色202号、赤色204号、赤色205号、赤色220号、赤色226号、赤色227号、赤色228号、赤色230号、赤色401号、赤色505号、黄色4号、黄色5号、黄色202号、黄色203号、黄色204号、黄色401号、青色1号、青色2号、青色201号、青色404号、緑色3号、緑色201号、緑色204号、緑色205号、橙色201号、橙色203号、橙色204号、橙色206号、橙色207号等が挙げられる。天然色素としては、カルミン酸、ラッカイン酸、カルサミン、ブラジリン、クロシン等が挙げられる。また、微粒子酸化チタン、微粒子鉄含有酸化チタン、微粒子酸化亜鉛、微粒子酸化セリウム及びそれらの複合体等の紫外線を吸収散乱する粉体も挙げられる。さらに、これらの紫外線を吸収散乱する粉体は、主に該粉体の表面活性を封鎖する目的で、酸化アルミニウム、水酸化アルミニウム、シリカ、シリカゲル、ケイ酸亜鉛等で、別途表面処理されたものであっても良い。これらの粉体は本発明の効果を妨げない範囲で、粉体を複合化したものや、一般油剤、シリコーン油、フッ素化合物、界面活性剤、金属石鹸等で別途処理したもの、加水分解性シリル基やケイ素原子に直接結合した水素原子を有するアルキル基で別途処理したもの、加水分解性シリル基やケイ素原子に直接結合した水素原子を有する直鎖状及び/又は分岐状のオルガノポリシロキサン、加水分解性シリル基やケイ素原子に直接結合した水素原子を有し長鎖アルキルで共変性された直鎖状及び/又は分岐状オルガノポリシロキサン、加水分解性シリル基やケイ素原子に直接結合した水素原子を有しポリオキシアルキレンで共変性された直鎖状及び/又は分岐状オルガノポリシロキサン、加水分解性シリル基やケイ素原子に直接結合した水素原子を有するアクリル-シリコーン系共重合体等も使用することができ、必要に応じて1種単独で又は2種以上を適宜組み合わせて用いることができる。これらの粉体は、表面処理剤、例えば、AES-3083、KF-99P、KF-9901、KF-9908、KF-9909、KP-574いずれも信越化学工業株製等で処理して使用することができる。本発明の化粧料には、G界面活性剤を用いることができる。このような界面活性剤としては、アニオン性、カチオン性、非イオン性及び両性の活性剤があるが、特に制限されるものではなく、通常の化粧料に使用されるものであれば、いずれのものも使用することができる。アニオン性界面活性剤としては、ステアリン酸ナトリウム、ステアリン酸カリウム、ステアリン酸トリエタノールアミン、パルミチン酸ナトリウム、パルミチン酸カリウム、パルミチン酸トリエタノールアミン、ラウリン酸ナトリウム、ラウリン酸カリウム、ラウリン酸トリエタノールアミン等の脂肪酸セッケン;アルキルエーテルカルボン酸及びその塩;アミノ酸と脂肪酸の縮合物塩、アルカンスルホン酸塩、アルケンスルホン酸塩、脂肪酸エステルのスルホン酸塩、脂肪酸アミドのスルホン酸塩、ホルマリン縮合系スルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、エーテルリン酸塩、アルキルアリルエーテルリン酸塩、アミドリン酸塩、N-アシル乳酸塩、N-アシルサルコシン塩、N-アシルアミノ酸系活性剤等;カチオン性界面活性剤としては、アルキルアミン塩、ポリアミン及びアミノアルコール脂肪酸誘導体等のアミン塩、アルキル四級アンモニウム塩、芳香族四級アンモニウム塩、ピリジウム塩、イミダゾリウム塩等が挙げられる。非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、メチルグルコシド脂肪酸エステル、アルキルポリグルコシド、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、直鎖状あるいは分岐状ポリオキシアルキレン変性オルガノポリシロキサン、直鎖状あるいは分岐状のポリオキシアルキレンアルキル共変性オルガノポリシロキサン、直鎖状あるいは分岐状のポリグリセリン変性オルガノポリシロキサン、直鎖状あるいは分岐状ポリグリセリンアルキル共変性オルガノポリシロキサン、アルカノールアミド、糖エーテル、糖アミド等;両性界面活性剤としては、ベタイン、ホスファチジルコリン、アミノカルボン酸塩、イミダゾリン誘導体、アミドアミン型等が挙げられる。これらの界面活性剤の中でも、分子中にポリオキシエチレン鎖を有する直鎖又は分岐状のオルガノポリシロキサン、分子中にポリグリセリン鎖を有する直鎖又は分岐状のオルガノポリシロキサン、又はそれぞれのアルキル共変性オルガノポリシロキサンである界面活性剤が好ましい。市販品としては、KF-6011、KF-6011P、KF-6043、KF-6012、KF-6013、KF-6015、KF-6016、KF-6017、KF-6028、KF-6028P、KF-6038、KF-6100、KF-6104、KF-6105いずれも信越化学工業株製等がある。また、HLBとしては1~10である界面活性剤が好ましく、G成分の配合量は、化粧料全体の0.1~20質量であることが好ましく、特に0.2~10質量の範囲が好適である。本発明の化粧料には、その目的に応じて1種又は2種以上のH架橋型オルガノポリシロキサンを用いることもできる。架橋型オルガノポリシロキサンは、液状油に対し、自重以上の該液状油を含んで膨潤するものであることが好ましい。液状油としては、B油剤として述べたものを用いることができ、例えば、0.65mm2/秒25°C~100.0mm2/秒25°Cの低粘度シリコーン油、流動パラフィン、スクワラン、イソドデカン等の炭化水素油やトリオクタノイン等のグリセライド油、イソノナン酸イソトリデシル、N-アシルグルタミン酸エステル、ラウロイルサルコシン酸エステル等のエステル油、マカデミアンナッツ油等の天然動植物油が挙げられる。また、この架橋型オルガノポリシロキサンの架橋剤は、分子中に二つ以上のビニル性反応部位を持ち、かつケイ素原子に直接結合した水素原子との間で反応することにより架橋構造を形成するものであることが好ましい。分子中に二つ以上のビニル性反応部位を持つものとしては、分子中に二つ以上のビニル基を有するオルガノポリシロキサン、分子中に二つ以上のアリル基を有するポリオキシアルキレン、分子中に二つ以上のアリル基を有するポリグリセリン、α、ω-アルケニルジエン等が挙げられる。さらに、この架橋型オルガノポリシロキサンは、ポリオキシアルキレン部分、ポリグリセリン部分、アルキル部分、アルケニル部分、アリール部分及びフルオロアルキル部分からなる群から選択される部分を分子中に含有していてもよい。これらの架橋型オルガノポリシロキサンは特に限定されるものではないが、市販品としては、シリコーン油でペースト状にしたKSG-15、KSG-16、KSG-18、KSG-1610、USG-103、KSG-210、KSG-240、KSG-710、炭化水素油やトリグリセライド油でペースト状にしたUSG-106、KSG-41、KSG-42、KSG-43、KSG-44、KSG-310、KSG-320、KSG-330、KSG-340、KSG-810、KSG-820、KSG-830、KSG-840いずれも信越化学工業株製等が挙げられる。H成分の配合量は、化粧料全体に対して0.01~40質量であることが好ましく、0.1~30質量であることがより好ましい。本発明の化粧料には、その目的に応じて1種又は2種以上のシリコーン樹脂を用いることもできる。これらの中では、iのアクリルシリコーン樹脂、iiシリコーン網状樹脂であることが好ましい。iのアクリルシリコーン樹脂とは、アクリル/シリコーングラフト又はブロック共重合体であり、さらに、ピロリドン部分、長鎖アルキル部分、ポリオキシアルキレン部分及びフルオロアルキル部分、カルボン酸等のアニオン部分の中から選択される部分を分子中に含有するアクリルシリコーン樹脂が挙げられる。市販品としては、シリコーン油や炭化水素油、アルコールに溶解したKP-541、KP-543、KP-545、KP-549、KP-550、KP-571、KP-575、KP-581いずれも信越化学工業株製等が挙げられる。iiシリコーン網状樹脂とは、構成成分としてMQ、MDQ、MT、MTQ、MDT、MDTQと表されるシリコーン網状化合物であることが好ましい。このM、D、T、Qは、それぞれ、R3SiO05単位、R2SiO単位、RSiO15単位、SiO2単位を示すものであり、代表的なものとしてトリメチルシロキシケイ酸として、一般的に知られている。シリコーン網状樹脂は一般にMQレジンあるいはMT、MDTレジンとして知られており、MDQ、MTQ、MDTQと示される部分を有することもある。具体的にはデカメチルシクロペンタシロキサンやイソドデカン等の溶解物として市販されているものであり、ピロリドン部分、長鎖アルキル部分、ポリオキシアルキレン部分及びフルオロアルキル部分、アミノ部分の中から選択される部分を分子中に含有していてもよい。アクリルシリコーン樹脂やシリコーン網状化合物等のシリコーン樹脂を用いる場合、その配合量は、化粧料全体の0.1~20質量であることが好ましく、特に1~10質量であることがより好ましい。特にシリコーン網状化合物は、硬くて脆いという性質上化粧料に配合したとき、二次付着、剥がれ落ち、擦れに弱い等デメリットがあるが、本発明品と併用することにより少量でもこれらのデメリットを飛躍的に改善することができる。本発明の化粧料には、その目的に応じてJシリコーンワックスを含むこともできる。このシリコーンワックスとしては、5員環以上のラクトン化合物が開環重合物であるポリラクトンを結合させたポリラクトン変性ポリシロキサンが好ましい。また、ピロリドン部分、長鎖アルキル部分、ポリオキシアルキレン部分、フルオロアルキル部分、カルボン酸等のアニオン部分の中から選択された部分を分子中に含有するアクリル変性ポリシロキサンであることが好ましい。市販品としては、長鎖アルキル基を有するワックスとして、KP-561P、KP-562Pいずれも信越化学工業株製等がある。加えて、このシリコーンワックスが、オレフィンワックスと1分子1個以上のSiH結合を有するオルガノハイドロジェンポリシロキサンとを付加反応させることによって得られるシリコーン変性オレフィンワックスであることが好ましい。また、オレフィンワックスは、エチレンと少なくとも1種のジエンを共重合して得られるもの、又はエチレンと炭素数3~12のα-オレフィンから選ばれる少なくとも1種のオレフィンと少なくとも1種のジエンを共重合して得られるものであり、このジエンとしては、ビニルノルボルネンが好適である。いずれのシリコーンワックスを選択しても、シリコーンワックスを用いる場合、その配合量は、化粧料全体に対して0.1~20質量であることが好ましく、1~10質量がより好ましい。さらに、本発明の化粧料には、本発明の効果を妨げない範囲で、通常の化粧料に使用される成分、油溶性ゲル化剤、有機変性粘土鉱物、樹脂、制汗剤、紫外線吸収剤、紫外線吸収散乱剤、保湿剤、防菌抗菌剤、香料、塩類、酸化防止剤、pH調整剤、キレート剤、清涼剤、抗炎症剤、美肌用成分美白剤、細胞賦活剤、肌荒れ改善剤、血行促進剤、皮膚収斂剤、抗脂漏剤等、ビタミン類、アミノ酸類、核酸、ホルモン、包接化合物、毛髪用固形化剤等を添加することができる。油溶性ゲル化剤としては、アルミニウムステアレート、マグネシウムステアレート、ジンクミリステート等の金属セッケン;N-ラウロイル-L-グルタミン酸-α,γ-ジ-n-ブチルアミン等のアミノ酸誘導体;デキストリンパルミチン酸エステル、デキストリンステアリン酸エステル、デキストリン2-エチルヘキサン酸パルミチン酸エステル等のデキストリン脂肪酸エステル;ショ糖パルミチン酸エステル、ショ糖ステアリン酸エステル等のショ糖脂肪酸エステル;フラクトオリゴ糖ステアリン酸エステル、フラクトオリゴ糖2-エチルヘキサン酸エステル等のフラクトオリゴ糖脂肪酸エステル;モノベンジリデンソルビトール、ジベンジリデンソルビトール等のソルビトールのベンジリデン誘導体、ジメチルベンジルドデシルアンモニウムモンモリロナイトクレー、ジメチルジオクタデシルアンモニウムモンモリナイトクレー等の有機変性粘土鉱物等から選ばれるゲル化剤が挙げられる。制汗剤としては、アルミニウムクロロハイドレート、塩化アルミニウム、アルミニウムセスキクロロハイドレート、ジルコニルヒドロキシクロライド、アルミニウムジルコニウムヒドロキシクロライド、アルミニウムジルコニウムグリシン錯体等から選ばれる制汗剤が挙げられる。紫外線吸収剤としては、パラアミノ安息香酸等の安息香酸系紫外線吸収剤、アントラニル酸メチル等のアントラニル酸系紫外線吸収剤、サリチル酸メチル、サリチル酸オクチル、サリチル酸トリメチルシクロヘキシル等のサリチル酸系紫外線吸収剤、パラメトキシケイ皮酸オクチル等のケイ皮酸系紫外線吸収剤、2,4-ジヒドロキシベンゾフェノン等のベンゾフェノン系紫外線吸収剤、ウロカニン酸エチル等のウロカニン酸系紫外線吸収剤、4-t-ブチル-4’-メトキシ-ジベンゾイルメタン等のジベンゾイルメタン系紫外線吸収剤、フェニルベンズイミダゾールスルフォン酸等が挙げられ、紫外線吸収散乱剤としては、微粒子酸化チタン、微粒子鉄含有酸化チタン、微粒子酸化亜鉛、微粒子酸化セリウム及びそれらの複合体等、紫外線を吸収散乱する粉体が挙げられ、これらの紫外線吸収散乱剤をあらかじめ油剤に分散させた分散物を用いることもできる。保湿剤としては、グリセリン、ソルビトール、プロピレングリコール、ジプロピレングリコール、1,3-ブチレングリコール、ペンチレングリコール、グルコース、キシリトール、マルチトール、ポリエチレングリコール、ヒアルロン酸、コンドロイチン硫酸、ピロリドンカルボン酸塩、ポリオキシエチレンメチルグルコシド、ポリオキシプロピレンメチルグルコシド、卵黄レシチン、大豆レシチン、ホスファチジルコリン、ホスファチジルエタノールアミン、ホスファジチルセリン、ホスファチジルグリセロール、ホスファチジルイノシトール、スフィンゴリン脂質等が挙げられる。防菌抗菌剤としては、パラオキシ安息香酸アルキルエステル、安息香酸、安息香酸ナトリウム、ソルビン酸、ソルビン酸カリウム、フェノキシエタノール等、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、感光素、フェノキシエタノール等が挙げられる。塩類としては無機塩、有機酸塩、アミン塩及びアミノ酸塩が挙げられる。無機塩としては、例えば、塩酸、硫酸、炭酸、硝酸等の無機酸のナトリウム塩、カリウム塩、マグネシウム塩、カルシウム塩、アルミニウム塩、ジルコニウム塩、亜鉛塩等;有機酸塩としては、例えば酢酸、デヒドロ酢酸、クエン酸、りんご酸、コハク酸、アスコルビン酸、ステアリン酸等の有機酸類の塩;アミン塩及びアミノ酸塩としては、例えば、トリエタノールアミン等のアミン類の塩、グルタミン酸等のアミノ酸類の塩等が挙げられる。また、その他、ヒアルロン酸、コンドロイチン硫酸等の塩、アルミニウムジルコニウムグリシン錯体等や、さらには、化粧品処方の中で使用される酸-アルカリの中和塩等も使用することができる。酸化防止剤としては、トコフェロール、p-t-ブチルフェノール、ブチルヒドロキシアニソール、ジブチルヒドロキシトルエン、フィチン酸等、pH調整剤としては、乳酸、クエン酸、グリコール酸、コハク酸、酒石酸、dl-リンゴ酸、炭酸カリウム、炭酸水素ナトリウム、炭酸水素アンモニウム等、キレート剤としては、アラニン、エデト酸ナトリウム塩、ポリリン酸ナトリウム、メタリン酸ナトリウム、リン酸等、清涼剤としては、L-メントール、カンフル等、抗炎症剤としては、アラントイン、グリチルリチン酸及びその塩、グリチルレチン酸及びグリチルレチン酸ステアリル、トラネキサム酸、アズレン等が挙げられる。美肌用成分としては、胎盤抽出液、アルブチン、グルタチオン、ユキノシタ抽出物等の美白剤、ロイヤルゼリー、感光素、コレステロール誘導体、幼牛血液抽出液等の細胞賦活剤、肌荒れ改善剤、ノニル酸ワレニルアミド、ニコチン酸ベンジルエステル、ニコチン酸β-ブトキシエチルエステル、カプサイシン、ジンゲロン、カンタリスチンキ、イクタモール、カフェイン、タンニン酸、α-ボルネオール、ニコチン酸トコフェロール、イノシトールヘキサニコチネート、シクランデレート、シンナリジン、トラゾリン、アセチルコリン、ベラパミル、セファランチン、γ-オリザノール等の血行促進剤、酸化亜鉛、タンニン酸等の皮膚収斂剤、イオウ、チアントロール等の抗脂漏剤等が挙げられる。ビタミン類としては、ビタミンA油、レチノール、酢酸レチノール、パルミチン酸レチノール等のビタミンA類、リボフラビン、酪酸リボフラビン、フラビンアデニンヌクレオチド等のビタミンB2類、ピリドキシン塩酸塩、ピリドキシンジオクタノエート、ピリドキシントリパルミテート等のビタミンB6類、ビタミンB12及びその誘導体、ビタミンB15及びその誘導体等のビタミンB類、L-アスコルビン酸、L-アスコルビン酸ジパルミチン酸エステル、L-アスコルビン酸-2-硫酸ナトリウム、L-アスコルビン酸リン酸ジエステルジカリウム等のビタミンC類、エルゴカルシフェロール、コレカルシフェロール等のビタミンD類、α-トコフェロール、β-トコフェロール、γ-トコフェロール、酢酸dl-α-トコフェロール、ニコチン酸dl-α-トコフェロール、コハク酸dl-α-トコフェロール等のビタミンE類、ビタミンH、ビタミンP、ニコチン酸、ニコチン酸ベンジル、ニコチン酸アミド等のニコチン酸類、パントテン酸カルシウム、D-パントテニルアルコール、パントテニルエチルエーテル、アセチルパントテニルエチルエーテル等のパントテン酸類、ビオチン等が挙げられる。アミノ酸類としては、グリシン、バリン、ロイシン、イソロイシン、セリン、トレオニン、フェニルアラニン、アルギニン、リジン、アスパラギン酸、グルタミン酸、シスチン、システイン、メチオニン、トリプトファン等、核酸としては、デオキシリボ核酸等、ホルモンとしては、エストラジオール、エテニルエストラジオール等が挙げられる。毛髪や爪への固定用高分子化合物としては、両性、アニオン性、カチオン性、非イオン性の各高分子化合物が挙げられ、ポリビニルピロリドン、ビニルピロリドン/酢酸ビニル共重合体等の、ポリビニルピロリドン系高分子化合物、メチルビニルエーテル/無水マレイン酸アルキルハーフエステル共重合体等の酸性ビニルエーテル系高分子化合物、酢酸ビニル/クロトン酸共重合体等の酸性ポリ酢酸ビニル系高分子、メタアクリル酸/アルキルメタアクリレート共重合体、メタアクリル酸/アルキルメタアクリレート/アルキルアクリルアミド共重合体等の酸性アクリル系高分子化合物、N-メタクリロイルエチル-N、N-ジメチルアンモニウムα-N-メチルカルボキシベタイン/アルキルメタアクリレート共重合体、ヒドロキシプロピルメタアクリレート/ブチルアミノエチルメタクリレート/アクリル酸オクチルアミド共重合体等の両性アクリル系高分子化合物が挙げられる。また、セルロース又はその誘導体、ケラチン及びコラーゲン又はその誘導体等の天然由来高分子化合物、アルキッド樹脂、エポキシ樹脂、フェノール樹脂、不飽和ポリエステル、アクリル系共重合物、ウレタン樹脂、各種ゴムNBR、SBR、SIS、SBS、EPDM等、塩素化ポリエチレン等の合成樹脂も好適に用いることができる。化粧料の形態としては、粉体、油性、油中水型エマルション、水中油型エマルション、非水エマルション、W/O/WやO/W/O等のマルチエマルション等の形態が挙げられ、具体的な化粧料としては、上記化粧料成分を配合してなる化粧水、乳液、クリーム、クレンジング、パック、マッサージ料、美容液、美容オイル、洗浄剤、脱臭剤、ハンドクリーム、リップクリーム、しわ隠し製品等のスキンケア化粧料、メークアップ下地、コンシーラー、白粉、パウダーファンデーション、リキッドファンデーション、クリームファンデーション、油性ファンデーション、頬紅、アイシャドウ、マスカラ、アイライナー、アイブロウ、口紅等のメークアップ化粧料、エナメル、アンダーコート、オーバーコート等の美爪料、シャンプ-、リンス、トリートメント、セット剤等の毛髪化粧料、制汗剤化粧料、日焼け止めオイルや日焼け止め乳液や日焼け止めクリーム等の紫外線防御化粧料等が挙げられる。また、これらの化粧料の製品形態としては、液状、乳液状、クリーム状、固形状、ペースト状、ゲル状、粉末状、プレス状、多層状、ムース状、エアゾル状、スプレー状、スティック状等、種々の形態を選択することができる。さらに、これらの化粧料を皮膚、爪、頭髪、眉毛、あるいは、まつげに塗布又は転写させる場合には、指を用いるのも良く、また、ブラシ、チップ、パフ、ヘラ等、種々のアプリケーターを選択し用いることができる。以下に、本発明を実施例によってさらに詳述する。なお、本発明はこれによって限定されるものではない。尚、特に断らない限り、以下に記載するは質量を意味する。モノマーAの製造例1:トリストリメチルシロキシシリルノルボルネンの合成ジシクロペンタジエン307gと、トリストリメチルシロキシビニルシラン750gを2リットルの反応器に仕込み、窒素シール下160~170°Cで8時間反応させた。反応液を減圧蒸留したところ、沸点が118~120°C/5mmHgの留分が757g得られた。1H-NMR分析測定装置JEOL社製LAMBDALA-300W及び赤外分光分析測定装置PerkinElmer社製FT-IRSpectrometerSpectrumOneで構造を確認し、下記構造式で表される化合物であることが確認された。これをモノマーAとする。モノマーBの製造例2:ビストリメチルシロキシメチルシリルノルボルネンの合成ジシクロペンタジエン13g0.10molとビストリメチルシロキシメチルビニルシラン50g0.20molを100mlの反応器に仕込み、窒素気流下160~175°Cで4時間反応させた。反応液を減圧蒸留したところ、沸点が97~102°C/9mmHgの留分が37g得られた。該留分は、屈折率nD25が1.444であった。1H-NMR分析測定装置JEOL社製LAMBDALA-300W及び赤外分光分析測定装置PerkinElmer社製FT-IRSpectrometerSpectrumOneで構造を確認し、この留分は下記構造式であることが確認された。これをモノマーBとする。重合体I-1製造例1:トリストリメチルシロキシシリルノルボルネン-co-ノルボルネン付加共重合体の合成窒素置換したガラス製容器にモノマーAを44.8g0.115mol、モノマーCノルボルネンを5.8g0.062mol及びトリチルテトラペンタフルオロフェニルボレート{[Ph3C][BC6F54]}37mg40μmolをトルエン140mlに溶解した。そこへ別途調整した触媒溶液シクロペンタジエニルアリルパラジウム[C5H5PdC3H5]9mg40μmol、トリシクロへキシルホスフィン[PCy3]12mg40μmolをトルエン15mlに溶解したものを添加し、室温25°Cで5時間重合反応を行った。反応終了後、多量のメタノール中に注いで重合体を析出させ、濾別洗浄後、60°Cで5時間減圧乾燥したところ、31.8g収率63の重合体I-1が得られた。得られた重合体のGPC測定による分子量はMn=601,000、分子量分布Mw/Mn=1.49であった。1H-NMRスペクトルにより、重合中のモノマーA由来の構造体及びノルボルネン由来の構造体の組成比はA/C=67/33mol/molであることを確認した。重合体I-2製造例2:トリストリメチルシロキシシリルノルボルネン-co-ノルボルネン付加共重合体低分子量体の合成窒素置換したガラス製容器にモノマーAを202.4g0.52mol、モノマーCノルボルネンを26.4g0.28mol、1-オクテンを1.1g0.01molをトルエン400mlに溶解した。そこへ別途調整した触媒溶液ビスアセチルアセトナートパラジウム[PdC5H7O22]6mg20μmol、トリシクロへキシルホスフィン[PCy3]3mg10μmol、トリチルテトラペンタフルオロフェニルボレート{[Ph3C][BC6F54]}22mg24μmolをトルエン15mlに溶解したものを添加し、60°Cで10時間重合反応を行った。反応終了後、多量のメタノール中に注いで重合体を析出させ、濾別洗浄後、120°Cで8時間減圧乾燥したところ、160.2g収率70の重合体I-2が得られた。得られた重合体のGPC測定による分子量はMn=230,000、分子量分布Mw/Mn=2.56であった。1H-NMRスペクトルにより、重合中のモノマーA由来の構造体及びノルボルネン由来の構造体の組成比はA/C=67/33mol/molであることを確認した。重合体II製造例3:ビストリメチルシロキシメチルシリルノルボルネン-co-ノルボルネン付加共重合体の合成重合体製造例1において、モノマーAの代わりにモノマーBを36.2g0.115molを用いること以外は同様の方法で実験を行ったところ、29.4g収率70の重合体IIが得られた。分子量はMn=724,000、分子量分布Mw/Mn=1.38であり、重合中のモノマーB由来の構造体及びノルボルネン由来の構造体の組成比はB/C=68/32mol/molであることを確認した。重合体III製造例4:ビストリメチルシロキシメチルシリルノルボルネン重合体の合成重合体製造例2において、モノマーBとモノマーCを用いる代わりにモノマーBのみを55.7g0.177molを用いること以外は同様の方法で実験を行ったところ、30.6g収率55の重合体IIIが得られた。分子量はMn=632,000、分子量分布Mw/Mn=1.39であった。重合体I-1のメチルトリメチコンM3T溶解品重合体I-1とM3Tを窒素置換させたセパラブルフラスコへ入れ、80°Cでガラス攪拌装置によって均一に溶解させ30質量溶液を調製した。重合体I-1のイソドデカン溶解品溶剤をイソドデカンに変えた以外は同じ様に30溶液を調整した。25°Cにて粘度を測定したところ700Pasの粘度を有していた。ここで、重合体I-1とイソドデカンを窒素置換させたセパラブルフラスコへ入れ、80°Cでガラス攪拌装置によって均一に溶解させ30質量溶解品となるように調整したが、25°Cでは流動性を有していなかった。ちなみに、20質量溶解品となるように調整したところ1,500Pasの粘度を、10質量溶解品となるように調整したところ6.5Pasの粘度をそれぞれ有していた。重合体I-2のジメチコン溶解品重合体I-2とジメチコン信越化学工業株製:KF-96L-2csを窒素置換させたセパラブルフラスコへ入れ、80°Cでガラス攪拌装置によって均一に溶解させ30溶液を調製した。重合体I-2のデカメチルシクロペンタシロキサンD5溶解品重合体I-2とD5を窒素置換させたセパラブルフラスコへ入れ、80°Cでガラス攪拌装置によって均一に溶解させ10質量溶液を調製した。重合体IIのM3T溶解品重合体IIとM3Tを窒素置換させたセパラブルフラスコへ入れ、80°Cでガラス攪拌装置によって均一に溶解させ10質量溶液を調製した。重合体IIIのD5溶解品重合体IIIとD5を窒素置換させたセパラブルフラスコへ入れ、80°Cでガラス攪拌装置によって均一に溶解させ10質量溶解品となるように調整した。以上のように得たれた重合体は、イソドデカン、D5、ジメチコン2cs、M3T等の化粧品に用いられる揮発性溶剤に溶解することができる。またこれらの溶液の粘度は、重合体の組成や分子量によって変化させることができる。そのため、本発明の重合体は化粧料用の増粘剤としても利用可能である。また、例えば、イソドデカン溶媒よりも、D5溶媒の方が遥かに高粘度となるため、D5を用いた化粧料を重合体I-1,重合体I-2のイソドデカン溶液によって粘度を上げることも可能である。上述したように、揮発性ポリマーに溶解させた本発明の重合体は、脆さがなく強靭で柔らかい皮膜を形成するため少量の添加でも、化粧料の耐移り性の向上や、耐擦り性の向上が期待できる。また、本発明の重合体は成膜時に非常に収縮するため、皺伸ばしクリームや、頭髪やまつげ用の化粧料への応用も期待できる。さらに、重合体I-1のように高分子量のものは曳糸性が高く乾燥時に粘り気が出るため、マスカラのボリュームアップ、ロングアップ効果の向上に利用可能である。[実施例1、比較例1,2]表1に示す組成の乳化型クリームファンデーションを調製した。注1信越化学工業株製:KSG-210注2信越化学工業株製:KSG-15注3信越化学工業株製:KF-6017注4信越化学工業株製:KF-96A-6cs注5信越化学工業株製:KMP-590注6信越化学工業株製:KF-9909処理注7信越化学工業株製:KF-7312Jシリコーンレジン50質量のD5溶解品注8信越化学工業株製:KP-545シリコーン変性アクリルポリマー30質量のD5溶解品[化粧料の調製]成分1~8、19及び20を攪拌し均一になるように混合した。これに別途成分11に均一溶解させた成分9及び10を穏やかに加え、乳化した。この乳化物に、別にローラー処理した成分12~18及び21を加えて混合した。これを所定の容器に充填し、乳化型クリームファンデーションを調製した。得られた乳化型クリームファンデーションについて、以下の評価を行った。[使用性評価]得られた乳化型クリームファンデーションについて、50名の女性の専門パネラーに、塗布時の延び展延性、べたつき感、仕上がりのむら、仕上がりの透明感、化粧もち持続性塗布後8時間後評価を、下記基準により評価した。評価結果の平均を取った。[2次付着防止効果]専門パネルの額部に、乳化型クリームファンデーションを同様な操作によりそれぞれ塗布し、塗布後20分間経過した時点で、塗布部にティッシュペーパーを押し当て、化粧料の二次付着防止効果を下記基準により評価した。評価結果の平均を取った。得られた評価結果の平均点に基づき、結果を下記に基づいて表3に示す。◎:平均点が4.0点以上○:平均点が3.0点以上4.0点未満×:平均点が2.0点以上3.0点未満××:平均点が2.0点未満表2から明らかなように、本発明の化粧料は、比較例1,2に比べ、化粧もち、2次付着防止性の点で顕著に優れるだけでなく、使用性も良好である。以下、化粧料の処方例を示す。以下において、延び、化粧もちについて上記と同様の基準で評価し、ファンデーションについては2次付着防止性についても、上記と同様の基準で評価した。[実施例2]パウダーファンデーション組成質量1.シリコーン処理酸化チタン注112.02.シリコーン処理セリサイト注135.03.レシチン処理タルク35.14.レシチン処理球状ナイロン粉末5.05.シリコーン処理ベンガラ注10.46.シリコーン処理黄酸化鉄注12.07.シリコーン処理アンバー注10.48.シリコーン処理黒酸化鉄注10.19.重合体I-2のD5溶解品10質量3.010.架橋型ジメチルポリシロキサン注24.011.トリオクタン酸グリセリル1.512.シリコーンワックス注31.5合計100.0注1信越化学工業株製:KF-9909処理注2信越化学工業株製:KSG-16注3信越化学工業株製:KP-562P<化粧料の調製>A:成分1~8を混合して均一に粉砕した。B:成分9~12を均一混合した。C:BをAに加えて均一にし、金型にプレス成型してパウダーファンデーションを得た。得られたパウダーファンデーションは、軽く延び、化粧持続性が良く、2次付着もなかった。[実施例3]パウダーファンデーション組成質量1.カプリリルシラン処理マイカ注140.02.シリコーン処理タルク注224.63.シリコーン処理酸化チタン注210.04.シリコーン処理微粒子酸化チタン注25.05.シリコーン処理硫酸バリウム注210.06.シリコーン処理ファンデーション顔料注2適量7.フェニル変性ハイブリッドシリコーン複合粉体注32.08.ポリメチルシルセスキオキサン粉体注40.49.防腐剤適量10.香料適量11.重合体IIIのD5溶解品10質量4.012.トリオクタン酸グリセリル2.013.スクワラン1.014.ワセリン1.0合計100.0注1信越化学工業株製:AES-3083処理注2信越化学工業株製:KF-9909処理注3信越化学工業株製:KSP-300注4信越化学工業株製:KMP-590<化粧料の調製>A:成分1~9を混合して均一に粉砕した。B:成分11~14を均一混合し、Aに加えて均一にした。C:Bに成分10を添加し、金型にプレス成型してパウダーファンデーションを得た。得られたパウダーファンデーションは、軽く延び、化粧持続性に優れ、2次付着もなかった。[実施例4]スティック状W/Oファンデーション組成質量1.セレシン5.52.ステアリン酸イヌリン2.03.ジオクタン酸ネオペンチルグリコール8.04.トリエチルヘキサノイン4.05.ジメチルポリシロキサン6cs8.56.重合体I-2のジメチコン2cs溶解品30質量3.07.架橋型ポリグリセリン変性シリコーン注14.08.アルキル変性分岐型ポリグリセリン変性シリコーン注21.59.ポリメチルシルセスキオキサン粉体注31.510.シリコーン処理酸化チタン注49.011.シリコーン処理ファンデーション顔料注5適量12.レシチン0.213.ポリソルベート800.314.1,3-BG5.015.防腐剤適量16.香料適量17.精製水47.5合計100.0注1信越化学工業株製:KSG-710注2信越化学工業株製:KF-6105注3信越化学工業株製:KMP-590注4信越化学工業株製:KF-9909処理注5信越化学工業株製:KF-9909処理<化粧料の調製>A:成分1~9を加熱溶解して均一にした。B:成分10~13及び14の一部を混合し、ローラーで分散処理した。C:成分14の残部、15及び17を均一溶解し、これをBに加えて、加熱下、均一分散させた。D:加熱攪拌下、AにCを加えて乳化し、これに成分16を加えて、気密性の高い所定の容器に充填してスティック状W/Oファンデーションを得た。得られたスティック状W/Oファンデーションは、軽く延び、化粧持続性に優れ、2次付着もなかった。[実施例5]油中多価アルコール乳化クリーム組成質量1.架橋型ポリグリセリン変性シリコーン注15.02.架橋型ジメチルポリシロキサン注230.03.架橋型ジメチルポリシロキサン注335.04.分岐型ポリグリセリン変性シリコーン注41.05.デカメチルシクロペンタシロキサン4.06.重合体IIIのD5溶解品10質量5.07.フェニル変性ハイブリッドシリコーン複合粉体注55.08.防腐剤適量9.香料適量10.グリセリン5.011.1,3-ブチレングリコール10.0合計100.0注1信越化学工業株製:KSG-710注2信越化学工業株製:KSG-15注3信越化学工業株製:KSG-1610注4信越化学工業株製:KF-6104注5信越化学工業株製:KSP-300<化粧料の調製>A:成分1~7及び9を加えて均一に混合した。B:成分8及び10、11を混合した。C:BをAに加えて均一に乳化し、クリームを得た。以上のようにして得られた油中多価アルコール乳化クリームは、のび広がりが軽くて、べたつきや油っぽさもなく、しっとり感があった。[実施例6]固形状油中多価アルコール乳化ホホ紅組成質量1.架橋型ポリグリセリン変性シリコーン注15.02.架橋型ジメチルポリシロキサン注25.03.デカメチルシクロペンタシロキサン3.04.ジメチルポリシロキサン6cs19.75.イソオクタン酸セチル5.06.重合体IIIのD5溶解品10質量10.07.ベヘニル変性アクリルシリコーン樹脂注33.08.パラフィンワックス融点80°C9.09.ジメチルジステアリルアンモニウムヘクトライト0.310.アクリルシリコーン処理粉体注425.011.防腐剤適量12.香料適量13.1,3-ブチレングリコール15.0合計100.0注1信越化学工業株製:KSG-710注2信越化学工業株製:KSG-15注3信越化学工業株製:KP-562P注4信越化学工業株製:KP-574処理<化粧料の調製>A:成分1~9及び12を80°Cに加熱し、均一に混合した。B:成分10をAに添加し、均一に分散した。C:成分11、13を混合し、80°Cに加熱後、Bに加えて乳化し、金皿に流し込んで冷却し、固形状ホホ紅を得た。以上のようにして得られた固形状油中多価アルコール乳化ホホ紅は、のび広がりが軽くて、べたつきや油っぽさもなかった。[実施例7]クリーム状口紅組成質量1.パルミチン酸/エチルヘキサン酸デキストリン注19.02.トリエチルヘキサノイン10.03.重合体I-1のM3T溶解品30質量8.04.アルキル変性架橋型ジメチルポリシロキサン注28.05.アルキル変性分岐型ポリグリセリン変性シリコーン注32.06.デカメチルシクロペンタシロキサン40.07.1,3-ブチレングリコール5.08.精製水18.09.着色顔料適量10.マイカ適量11.香料適量合計100.0注1千葉製粉株製:レオパールTT注2信越化学工業株製:KSG-43注3信越化学工業株製:KF-6105<化粧料の調製>A:成分1、2の一部及び3~6を加熱し、均一に混合した。B:成分2の残部に、成分9を混合しローラーにて分散し、Aに添加して均一に混合した。C:成分7、8を混合し加温、Bに加えて乳化した。D:成分10、11をCに添加し、クリーム状口紅を得た。以上のようにして得られたクリーム状口紅は、のびが軽くて唇に伸ばしやすく、べたつきや油っぽさもなく、持ちもよかった。[実施例8]アイライナー組成質量1.メチルトリメチコン注120.02.ポリエーテル変性シリコーン注23.03.重合体I-1のM3T溶解品30質量33.54.シリコーン網状樹脂溶解品注315.05.ジメチルジステアリルアンモニウムヘクトライト3.06.シリコーン処理黒酸化鉄注410.07.1,3-ブチレングリコール5.08.硫酸ナトリウム0.59.防腐剤適量10.精製水10.0合計100.0注1信越化学工業株製:TMF-1.5注2信越化学工業株製:KF-6017注3信越化学工業株製:KF-7312T注4信越化学工業株製:KF-9901処理<化粧料の調製>A:成分1~5を混合し、成分6を加えて均一に混合、分散した。B:成分7~10を混合した。C:BをAに添加して乳化し、アイライナーを得た。以上のようにして得られたアイライナーは、のびが軽くてアイラインに描きやすく、さっぱりとた使用感である上、化粧もちも非常に良いことが確認された。本アイライナー処方の揮発油はM3Tを使用しているが、イソドデカン及び重合体I-1のイソドデカン溶液30質量に変えて作製することもできる。[実施例9]マスカラ組成質量1.重合体I-1のイソドデカン溶解品30質量26.52.パルミチン酸/エチルヘキサン酸デキストリン注13.03.セレシン2.54.ベヘニル変性アクリルシリコーン樹脂注22.05.ミツロウ3.56.トリエチルヘキサノイン3.07.ジメチルジステアリルアンモニウムヘクトライト4.08.レシチン0.59.イソドデカン34.010.シリコーン処理顔料注35.011.シリカ3.012.タルク12.013.分岐型ポリエーテル変性シリコーン注41.0合計100.0注1千葉製粉株製:レオパールTT注2信越化学工業株製:KP-562P注3信越化学工業株製:KF-9909処理注4信越化学工業株製:KF-6028P<化粧料の調製>A:成分7、13を成分9に添加し、加温、均一に混合した。B:成分1~6及び8をAに添加し、均一に混合した。C:成分10、11、及び12をBに添加し、ローラーで均一にし、マスカラを得た。以上のようにして得られたマスカラは、のびが軽くて睫に付着しやすく、べたつきがない使用感である上、化粧もちも非常に良いことが確認された。この実施例11の重合体I-1のイソドデカン溶液に換えて、同じモノマーから開環メタセシス重合によって得られるポリマー特開2010-024154号公報を用いて作製するとベタつきがあり、違和感のあるマスカラとなってしまう。[実施例10]クリームアイシャドウ組成質量1.デカメチルシクロペンタシロキサン15.02.ジメチルポリシロキサン6cs4.03.重合体I-2のジメチコン2cs溶解品30質量5.04.分岐型ポリエーテル変性シリコーン注11.55.アクリルシリコーン樹脂処理顔料注216.06.塩化ナトリウム2.07.プロピレングリコール8.08.防腐剤適量9.精製水48.5合計100.0注1信越化学工業株製:KF-6028P注2信越化学工業株製:KP-574処理<化粧料の調製>A:成分1~4を混合し、成分5を加えて均一に混合、分散した。B:成分6~9を混合した。C:BをAに添加して乳化し、クリームアイシャドウを得た。以上のようにして得られたクリームアイシャドウは、のび広がりが軽くて油っぽさや粉っぽさがなく、持ちもよかった。[実施例11]クリームアイシャドウ組成質量1.アクリルシリコーン樹脂溶解品注13.02.ステアリル変性アクリルシリコーン樹脂注22.03.分岐型ポリエーテル変性シリコーン注31.54.デカメチルシクロペンタシロキサン20.35.重合体I-1のM3T溶解品30質量10.06.ジメチルジステアリルアンモニウムヘクトライト1.27.アクリルシリコーン樹脂処理顔料注420.08.球状ナイロン3.09.タルク4.010.エタノール5.011.精製水30.0合計100.0注1信越化学工業株製:KP-545注2信越化学工業株製:KP-561P注3信越化学工業株製:KF-6028P注4信越化学工業株製:KP-574処理<化粧料の調製>A:成分1~6を混合し、成分7~9を加えて均一に混合、分散した。B:成分10~11を混合した。C:BをAに添加して乳化し、クリームアイシャドウを得た。以上のようにして得られたクリームアイシャドウは、のび広がりが軽くて油っぽさや粉っぽさがなく、みずみずしく、持ちも良かった。[実施例12]サンカット乳液組成質量1.架橋型ポリエーテル変性シリコーン注13.02.架橋型ジメチルポリシロキサン注22.03.分岐型ポリエーテル変性シリコーン注31.04.重合体I-1のイソドデカン溶解品30質量5.05.デカメチルシクロペンタシロキサン5.06.イソノナン酸イソトリデシル4.07.酸化チタン分散物注425.08.酸化亜鉛分散物注535.09.1,3-ブチレングリコール2.010.クエン酸ナトリウム0.211.塩化ナトリウム0.512.精製水17.3合計100.0注1信越化学工業株製:KSG-210注2信越化学工業株製:KSG-15注3信越化学工業株製:KF-6028P注4信越化学工業株製:SPD-T5注5信越化学工業株製:SPD-Z5<化粧料の調製>A:成分1~6を均一に混合した。B:成分9~12を混合した。C:BをAに添加して乳化し、成分7及び8を加えてサンカット乳液を得た。以上のようにして得られたサンカット乳液は、のび広がりが軽く、べたつきや油っぽさがなく、耐汗性が良好であった。[実施例13]サンカットクリーム組成質量1.架橋型ポリエーテル変性シリコーン注13.02.架橋型ジメチルポリシロキサン注22.03.アルキル変性分岐型ポリエーテル変性シリコーン注31.04.重合体I-2のD5溶解品10質量7.05.デカメチルシクロペンタシロキサン15.56.メトキシ桂皮酸オクチル6.07.アクリルシリコーン樹脂溶解品注410.08.親油化処理微粒子酸化亜鉛注520.09.1,3-ブチレングリコール2.010.クエン酸ナトリウム0.211.塩化ナトリウム0.512.香料適量13.精製水32.8合計100.0注1信越化学工業株製:KSG-240注2信越化学工業株製:KSG-15注3信越化学工業株製:KF-6038注4信越化学工業株製:KP-575注5信越化学工業株製:AES-3083処理<化粧料の調製>A:成分5の一部に成分7を加えて均一にし、成分8を添加してビーズミルにて分散した。B:成分1~4及び成分5の残部、成分6を均一に混合した。C:成分9~11、及び成分13を混合して、均一にした。D:CをBに添加して乳化し、A及び成分12を加えてサンカットクリームを得た。以上のようにして得られたサンカットクリームは、べたつきがなくのび広がりが軽く、油っぽさがなくてさっぱりとした使用感を与えると共に、持ちも良好であった。[実施例14]サンカットローションシェイキングタイプ組成質量1.分岐型ポリエーテル変性シリコーン注12.02.重合体I-1のジメチコン2cs溶解品30質量5.03.ジメチルポリシロキサン6cs3.04.デカメチルシクロペンタシロキサン7.85.メトキシ桂皮酸エチルヘキシル7.56.ハイブリッドシリコーン複合粉体注20.57.ジメチルジステアリルアンモニウムヘクトライト0.28.酸化亜鉛分散物注345.09.1,3-ブチレングリコール3.010.アルコール5.011.クエン酸ナトリウム0.212.塩化ナトリウム0.513.精製水20.3合計100.0注1信越化学工業株製:KF-6028P注2信越化学工業株製:KSP-105注3信越化学工業株製:SPD-Z6<化粧料の調製>A:成分1~7を均一に混合した。B:成分9~13を混合した。C:BをAに添加して乳化し、成分8を加えてシェイキングタイプのサンカットローションを得た。以上のようにして得られたサンカットローションは、のび広がりが軽く、べたつきや油っぽさがなく、持ちも非常に優れていた。[実施例15]サンカットクリーム組成質量1.架橋型ポリエーテル変性シリコーン注12.02.架橋型ジメチルポリシロキサン注23.03.分岐型ポリエーテル変性シリコーン注31.54.重合体I-2のD5溶解品10質量4.55.デカメチルシクロペンタシロキサン5.86.ジメチルジステアリルアンモニウムヘクトライト1.27.酸化チタン分散物注420.08.酸化亜鉛分散物注515.09.1,3-ブチレングリコール5.010.クエン酸ナトリウム0.211.塩化ナトリウム0.512.精製水41.3合計100.0注1信越化学工業株製:KSG-210注2信越化学工業株製:KSG-15注3信越化学工業株製:KF-6028P注4信越化学工業株製:SPD-T6注5信越化学工業株製:SPD-Z6<化粧料の調製>A:成分1~8を均一に混合した。B:成分9~12を混合した。C:BをAに添加して乳化し、サンカットクリームを得た。以上のようにして得られたサンカットクリームは、べたつきがなく、のび広がりが軽く、油っぽさがなくて、持ちもよかった。[実施例16]サンタン乳液組成質量1.架橋型ポリエーテル変性シリコーン注12.02.架橋型ジメチルポリシロキサン注23.03.ポリエーテル変性シリコーン注31.54.重合体IIIのD5溶解品10質量10.05.ジメチルポリシロキサン6cs10.06.デカメチルシクロペンタシロキサン16.57.ジヒドロキシアセトン2.08.グリセリン8.09.1,3-ブチレングリコール5.010.クエン酸ナトリウム0.211.塩化ナトリウム0.512.酸化防止剤適量13.防腐剤適量14.香料適量15.精製水41.3合計100.0注1信越化学工業株製:KSG-210注2信越化学工業株製:KSG-15注3信越化学工業株製:KF-6017<化粧料の調製>A:成分1~6を均一に混合した。B:成分7~13、及び成分15を混合した。C:BをAに添加して乳化し、成分14を添加してサンタン乳液を得た。以上のようにして得られたサンタン乳液は、べたつきがなく、のび広がりが軽く、油っぽさがなくてさっぱりとした使用感を与えた。[実施例17]サンタンクリーム組成質量1.アルキル変性架橋型ポリエーテル変性シリコーン注14.02.アルキル変性架橋型ジメチルポリシロキサン注22.03.アルキル変性分岐型ポリエーテル変性シリコーン注31.04.重合体I-2のD5溶解品10質量5.05.デカメチルシクロペンタシロキサン10.56.ステアリル変性アクリルシリコーン注41.07.ジメチルオクチルパラアミノ安息香酸1.58.4-t-ブチル-4’-メトキシ-ジベンゾイルメタン1.59.カオリン0.510.顔料8.011.酸化チタンコーテッドマイカ8.012.ジオクタデシルジメチルアンモニウムクロライド0.113.L-グルタミン酸ナトリウム3.014.1,3-ブチレングリコール5.015.クエン酸ナトリウム0.216.塩化ナトリウム0.517.酸化防止剤適量18.防腐剤適量19.香料適量20.精製水48.2合計100.0注1信越化学工業株製:KSG-320注2信越化学工業株製:KSG-42注3信越化学工業株製:KF-6038注4信越化学工業株製:KP-561P<化粧料の調製>A:成分1~8及び17、18を加熱混合した。B:成分12及び20の一部を加熱攪拌後、成分9~11を添加し分散処理した。C:成分13~16及び20の残部を均一溶解し、Bと混合した。D:攪拌下、AにCを徐添して乳化し、冷却して成分19を添加しサンタンクリームを得た。以上のようにして得られたサンタンクリームは、キメが細かく、のび広がりが軽くてべたつきや油っぽさがなく、さっぱりとした使用感を与えると共に、持ちも良かった。[実施例18]液状W/Oファンデーション組成質量1.デカメチルシクロペンタシロキサン16.02.ジメチルポリシロキサン6cs2.03.重合体I-1のイソドデカン溶解品30質量4.04.重合体IIのM3T溶解品10質量5.05.アルキル変性分岐型ポリエーテル変性シリコーン注12.06.パラメトキシ桂皮酸エチルヘキシル3.07.フッ素変性シリコーン注22.08.ポリメチルシルセスキオキサン粉体注31.59.フッ素化合物処理ファンデーション顔料注49.310.フッ素化合物処理雲母チタン注42.011.シリコーン処理微粒子酸化チタン注58.012.アルキル変性分岐型ポリグリセリン変性シリコーン注61.213.エタノール3.014.1,3-ブチレングリコール5.015.グリセリン2.016.硫酸マグネシウム0.517.酸化防止剤適量18.防腐剤適量19.香料適量20.精製水33.5合計100.0注1信越化学工業株製:KF-6038注2信越化学工業株製:FL-5注3信越化学工業株製:KMP-590注4パーフルオロアルキルエチルリン酸ジエタノールアミン塩にて5被覆したもの注5信越化学工業株製:KF-9909処理注6信越化学工業株製:KF-6105<化粧料の調製>A:成分1の一部、成分11、12及び20の一部を混合し、均一に分散した。B:成分8~10を均一に混合した。C:成分1の残部、成分2~7を混合し、Bを加えて均一に分散混合した。D:成分13~18及び20の残部を混合し、均一にした。E:攪拌下、CにDを徐添して乳化し、A及び成分19を添加しW/Oファンデーションを得た。以上のようにして得られたW/Oファンデーションは、べたつきがなくサラッとしており、のび広がりが軽くて油っぽさがなく、化粧もちも良く、また、2次付着もなかった。[実施例19]ヘアクリーム組成質量1.デカメチルシクロペンタシロキサン16.02.メチルフェニルポリシロキサン注12.03.重合体I-2のD5溶解品10質量4.04.スクワラン5.05.シリコーン網状樹脂溶解品注22.06.セスキイソステアリン酸ソルビタン1.57.アルキル変性分岐型ポリエーテル変性シリコーン注32.08.ソルビトール硫酸ナトリウム2.09.コンドロイチン硫酸ナトリウム1.010.ヒアルロン酸ナトリウム0.511.プロピレングリコール3.012.防腐剤1.513.ビタミンEアセテート0.114.酸化防止剤適量15.香料適量16.精製水59.4合計100.0注1信越化学工業株製:KF-54注2信越化学工業株製:KF-7312J注3信越化学工業株製:KF-6038<化粧料の調製>A:成分1~7、成分12~14を均一に混合した。B:成分8~11、及び16を均一に混合した。C:攪拌下、AにBを徐添して乳化し、成分15を添加し、ヘアクリームを得た。以上のようにして得られたヘアクリームは、油っぽさがなく、のび広がりが軽く、耐水性、撥水性、耐汗性があり持ちも良かった。[実施例20]ヘアクリーム組成質量1.シリコーンガム溶解品注110.02.シリコーン網状樹脂溶解品注210.03.重合体IIのM3T溶解品10質量10.04.トリ-2-エチルヘキサン酸グリセリル5.05.ワセリン5.06.ステアリン酸1.57.セチルアルコール0.58.モノオレイン酸ポリグリセリル1.59.モノステアリン酸グリセリル1.510.ポリエーテル変性シリコーン注30.511.1,3-ブチレングリコール5.012.アクリレーツ/アクリル酸アルキルC10-30クロスポリマー注40.313.トリエタノールアミン0.314.防腐剤適量15.香料適量16.精製水48.9合計100.0注1信越化学工業株製:KF-9028注2信越化学工業株製:KF-7312J注3信越化学工業株製:KF-6011注4ノベオン社製:ペミュレンTR-1<化粧料の調製>A:成分1~10、及び14を加熱溶解した。B:成分11~13、及び16を混合し、加熱した。C:攪拌下、BにAを徐添して乳化し、冷却後、成分15を添加してヘアクリームを得た。以上のようにして得られたヘアクリームは、のび広がりが軽く、毛髪に光沢と滑らかさを与え、毛髪に対した優れたセット効果を有したと共に、耐水性、耐汗性があり持ちも良かった。[実施例21]保湿O/Wクリーム組成質量1.デカメチルシクロペンタシロキサン7.02.重合体I-2のD5溶解品10質量6.03.流動パラフィン5.04.ステアロキシ変性シリコーン注18.05.ポリエーテル変性シリコーン注22.06.ハイブリッドシリコーン複合粉体注32.57.疎水化シリカ2.08.ステアリン酸亜鉛2.09.ビタミンEアセテート3.010.ポリアクリルアミド注40.511.ポリエチレングリコール4001.012.乳酸ナトリウム1.013.1,3-ブチレングリコール5.014.防腐剤適量15.香料適量16.精製水55.0合計100.0注1信越化学工業株製:KF-7002注2信越化学工業株製:KF-6011P注3信越化学工業株製:KSP-100注4セピック製:セピゲル305<化粧料の調製>A:成分1~9、成分14を均一に混合した。B:成分10~13、及び16を均一に混合した。C:攪拌下、BにAを徐添して乳化し、成分15を添加し、保湿O/Wクリームを得た。以上のようにして得られた保湿O/Wクリームは、のび広がりが軽く、さっぱりとした使用感を与え、保湿効果が持続した。[実施例22]O/Wエモリエントクリーム組成質量1.架橋型ジメチルポリシロキサン注17.02.架橋型ジメチルポリシロキサン注230.03.重合体I-2のD5溶解品10質量6.04.デカメチルシクロペンタシロキサン5.05.1,3-ブチレングリコール4.06.分岐型ポリグリセリン変性シリコーン注30.67.分岐型ポリグリセリン変性シリコーン注40.38.アクリルアミド/アクリロイルジメチルタウリンNaコポリマー注50.69.アクリル酸ジメチルタウリンアンモニウム/VPコポリマー注60.710.塩化ナトリウム0.111.精製水45.7合計100.0注1信越化学工業株製:KSG-15注2信越化学工業株製:KSG-16注3信越化学工業株製:KF-6104注4信越化学工業株製:KF-6100注5セピック社製:シムルゲル600注6クラリアント社製:アリストフレックスAVC<化粧料の調製>A:成分1~4を均一に混合した。B:成分5~11を均一に混合した。C:攪拌下、BにAを徐添して混合し、O/Wエモリエントクリームを得た。以上のようにして得られたO/Wエモリエントクリームは、油っぽさがなくサラサラッとしており、のび広がりが軽く、肌を守る効果が持続した。[実施例23]ハンドクリーム組成質量1.デカメチルシクロペンタシロキサン25.02.重合体IIIのD5溶解品10質量10.03.流動パラフィン5.04.アミノ変性シリコーンガム溶解品注18.05.分岐型ポリエーテル変性シリコーン注22.06.ハイブリッドシリコーン複合粉体注32.57.ジステアリルジメチルアンモニウムクロライド0.88.ビタミンEアセテート0.19.ポリエチレングリコール4001.010.グリセリン10.011.ケイ酸アルミニウムマグネシウム1.212.防腐剤適量13.香料適量14.精製水34.4合計100.0注1信越化学工業株製:KF-8108注2信越化学工業株製:KF-6028P注3信越化学工業株製:KSP-102<化粧料の調製>A:成分1~8、成分12を均一に混合した。B:成分9~11、及び14を均一に混合した。C:攪拌下、AにBを徐添して乳化し、成分13を添加し、ハンドクリームを得た。以上のようにして得られたハンドクリームは、油っぽさがなくサラサラッとしており、のび広がりが軽く、肌を守る効果が持続した。[実施例24]O/Wクリーム組成質量1.ジメチルポリシロキサン6cs5.02.ステアリル変性アクリルシリコーン樹脂注18.03.重合体I-2のD5溶解品10質量10.04.トリイソステアリン酸グリセリル8.05.セタノール1.06.ステアリン酸3.07.モノステアリン酸グリセリル1.58.セスキオレイン酸ソルビタン0.59.モノオレイン酸ポリオキシエチレンソルビタン1.010.水酸化ナトリウム1質量水溶液10.011.1,3-ブチレングリコール5.012.防腐剤適量13.香料適量14.精製水54.3合計100.0注1信越化学工業株製:KP-561P<化粧料の調製>A:成分1~9を加熱混合した。B:成分10~12、及び14を混合、加熱した。C:攪拌下、AにBを徐添して乳化し、冷却後、成分13を添加し、O/Wクリームを得た。以上のようにして得られたO/Wクリームは、べたつきや油っぽさがなくサラッとしており、のび広がりが軽く、さっぱりとした使用感を有していることが確認された。[実施例25]O/Wクリーム組成質量1.モノオレイン酸ポリグリセリル1.02.セチルアルコール0.53.ステアリン酸1.04.モノステアリン酸グリセリル1.05.重合体I-2のD5溶解品10質量1.06.マカデミアンナッツ油10.07.架橋型ジメチルポリシロキサン注10.58.アクリレーツ/アクリル酸アルキルC10-30クロスポリマー注20.29.メチルセルロース0.110.トリエタノールアミン0.211.1,3-ブチレングリコール7.012.防腐剤適量13.香料適量14.精製水77.5合計100.0注1信越化学工業株製:KSG-16注2ノベオン社製:ペミュレンTR-1<化粧料の調製>A:成分1~7を加熱し、均一に混合した。B:成分8~12、及び14を混合、加熱した。C:攪拌下、AにBを徐添して乳化し、冷却後、成分13を添加し、O/Wクリームを得た。以上のようにして得られたO/Wクリームは、べたつきや油っぽさがなくサラッとしており、のび広がりが軽く、肌のみずみずしさを持続することが確認された。[実施例26]制汗剤組成質量1.架橋型ポリエーテル変性シリコーン注17.02.重合体I-2のD5溶解品10質量8.03.デカメチルシクロペンタシロキサン9.04.1,3-ブチレングリコール5.05.クエン酸ナトリウム0.26.アルミニウムジルコニウム四塩化水和物のグリシン塩20.07.精製水50.8合計100.0注1信越化学工業株製:KSG-210<化粧料の調製>A:成分1~3を均一に混合した。B:成分4~7を均一に混合した。C:攪拌下、AにBを徐添して乳化し、制汗剤を得た。以上のようにして得られた制汗剤は、のび広がりが軽く、皮膚を白くせず、制汗効果の持ちが良いことが確認された。[実施例27]リンクルコンシーラー組成質量1.架橋型ポリエーテル変性シリコーン注15.02.架橋型ジメチルポリシロキサン注255.03.重合体I-2のD5溶解品10質量15.04.デカメチルシクロペンタシロキサン8.05.ハイブリッドシリコーン複合粉体注312.06.シリコーンガム溶解品注45.0合計100.0注1信越化学工業株製:KSG-210注2信越化学工業株製:KSG-15注3信越化学工業株製:KSP-101注4信越化学工業株製:KF-9028<化粧料の調製>A:成分1~6を均一に混合し、リンクルコンシーラーを得た。以上のようにして得られたリンクルコンシーラーは、べたつきや油っぽさがなくサラッとしており、のび広がりが軽く、シーリング効果を持続できることが確認された。[実施例28]クレンジングクリーム組成質量1.ジメチルポリシロキサン6cs5.02.メチルフェニルポリシロキサン注15.03.流動パラフィン5.04.ホホバ油2.05.重合体I-2のD5溶解品10質量4.06.分岐型ポリエーテル変性シリコーン注22.07.デキストリン脂肪酸エステル0.88.モノステアリン酸アルミニウム塩0.29.塩化アルミニウム1.010.グリセリン10.011.防腐剤適量12.香料適量13.精製水65.0合計100.0注1信越化学工業株製:KF-56注2信越化学工業株製:KF-6028<化粧料の調製>A:成分1~8を加熱混合した。B:成分9~11及び13を加熱混合した。C:攪拌下、AにBを徐添して乳化し、冷却後、成分12を添加し、クレンジングクリームを得た。以上のようにして得られたクレンジングクリームは、のび広がりが軽く、しっとりとしてみずみずしく、さっぱりとした使用感を与えることが確認された。[実施例29]透明クレンジングローション組成質量1.デカメチルシクロペンタシロキサン50.02.重合体I-2のジメチコン2cs溶解品30質量5.83.ジオクタン酸ネオペンチルグリコール6.04.シリカ0.25.1,3-ブチレングリコール5.06.グリセリン6.07.ポリエーテル変性シリコーン注15.08.ポリエーテル変性シリコーン注23.09.PEG-60水添ヒマシ油2.010.精製水17.0合計100.0注1信越化学工業株製:KF-6011注2信越化学工業株製:KF-6013<化粧料の調製>A:成分1~4を均一に混合した。B:成分5~10を均一に混合した。C:攪拌下、BにAを徐添して乳化し、透明クレンジングローションを得た。以上のようにして得られた透明クレンジングローションは、のび広がりが軽く、しっとりとしてみずみずしい使用感を与え、クレンジング効果も高いことが確認された。[実施例30]W/Oクリーム組成質量1.架橋型ポリエーテル変性シリコーン注13.02.架橋型ジメチルポリシロキサン注220.03.架橋型ジメチルポリシロキサン注36.04.分岐型ポリエーテル変性シリコーン注41.05.デカメチルシクロペンタシロキサン15.06.ジメチルポリシロキサン6cs5.07.重合体I-2のD5溶解品10質量5.08.ジメチルジステアリルアンモニウムヘクトライト2.09.1,3-ブチレングリコ-ル10.010.塩化ナトリウム0.111.防腐剤適量12.香料適量13.精製水32.9合計100.0注1信越化学工業株製:KSG-210注2信越化学工業株製:KSG-15注3信越化学工業株製:KSG-16注4信越化学工業株製:KF-6028P<化粧料の調製>A:成分1~8を均一に混合し、50°Cに暖める。B:成分9~11、及び成分13を混合し、均一にした。C:攪拌下、AにBを徐添して乳化し、成分12を加えてW/Oクリームを得た。以上のようにして得られたW/Oクリームは、べたつきや油っぽさがなく、のび広がりが軽く、肌のしっとり感を持続できることが確認された。[実施例31]W/Oほほ紅組成質量1.アクリルシリコーン樹脂溶解品注110.02.ステアリル変性アクリルシリコーン樹脂注22.03.分岐型ポリエーテル変性シリコーン注31.54.デカメチルシクロペンタシロキサン15.05.トリイソステアリン酸グリセリル3.06.重合体I-2のD5溶解品10質量5.07.ジメチルジステアリルアンモニウムヘクトライト1.58.球状ナイロン3.09.タルク4.010.ホホ紅顔料アクリルシリコーン処理注420.011.アルコール5.012.香料適量13.精製水30.0合計100.0注1信越化学工業株製:KP-545注2信越化学工業株製:KP-561P注3信越化学工業株製:KF-6028P注4信越化学工業株製:KP-574処理<化粧料の調製>A:成分1~7を加温混合した。B:成分8~10、及び12を均一に混ぜ、Aと混合した。C:成分11、13を混合した。D:攪拌下、BにCを徐添して乳化し、W/Oホホ紅を得た。以上のようにして得られたW/Oホホ紅は、べたつきや油っぽさがなく、のび広がりが軽く、密着性に優れ、化粧もちもよかった。[実施例32]W/Oリキッドファンデーション組成質量1.架橋型ポリエーテル変性シリコーン注13.02.架橋型ジメチルポリシロキサン注25.03.分岐型ポリエーテル変性シリコーン注32.04.デカメチルシクロペンタシロキサン20.05.イソオクタン酸セチル5.06.重合体I-2のD5溶解品10質量10.07.ジメチルジステアリルアンモニウムヘクトライト1.28.ファンデーション顔料シリコーン処理注414.09.アクリルシリコーン樹脂溶解品注510.010.1,3-ブチレングリコ-ル5.011.キサンタンガム0.112.クエン酸ナトリウム0.213.塩化ナトリウム0.514.防腐剤適量15.香料適量16.精製水24.0合計100.0注1信越化学工業株製:KSG-210注2信越化学工業株製:KSG-15注3信越化学工業株製:KF-6028P注4信越化学工業株製:KF-9909処理注5信越化学工業株製:KP-575<化粧料の調製>A:成分4の一部と成分9を混合し、成分8を均一に分散した。B:成分1~3、4の残部、及び成分5~7を均一に混合した。C:成分10~14、及び16を均一に混合した。D:攪拌下、BにCを徐添して乳化し、A及び成分15を添加してW/Oリキッドファンデーションを得た。以上のようにして得られたW/Oリキッドファンデーションは、べたつきや油っぽさがなく、のび広がりが軽く、化粧もちもよく、2次付着も無かった。[実施例33]W/O型クリーム組成質量1.架橋型アルキルポリエーテル変性シリコーン注13.02.架橋型アルキル変性ジメチルポリシロキサン注24.03.アルキル変性分岐型ポリエーテル変性シリコーン注31.04.メドウホーム油3.55.ホホバ油2.56.マカデミアンナッツ油5.07.重合体I-2のD5溶解品10質量7.58.ハイブリッドシリコーン複合粉体注43.09.1,3-ブチレングリコ-ル8.010.グリシン3.011.クエン酸ナトリウム0.212.塩化ナトリウム0.513.防腐剤適量14.香料適量15.精製水58.8合計100.0注1信越化学工業株製:KSG-340注2信越化学工業株製:KSG-44注3信越化学工業株製:KF-6038注4信越化学工業株製:KSP-100<化粧料の調製>A:成分1~8を均一に混合した。B:成分9~13、及び15を均一に混合した。C:攪拌下、AにBを徐添して乳化し、成分14を添加してW/Oクリームを得た。以上のようにして得られたW/Oクリームは、べたつきや油っぽさがなく、肌のしっとり感を持続することが確認された。[実施例34]リップスティック組成質量1.キャンデリラロウ4.02.ポリエチレン2.03.マイクロクリスタリンワックス3.04.セレシン7.05.ステアリル変性アクリルシリコーン樹脂注115.06.ジフェニルジメチコン注220.07.重合体I-2のD5溶解品10質量10.08.アルキル変性分岐型ポリグリセリン変性シリコーン注33.09.マカダデミアナッツ油20.010.水添ポリイソブテン10.011.イソノナン酸イソトリデシル6.012.香料適量13.口紅顔料適量14.マイカ適量合計100.0注1信越化学工業株製:KP-561P注2信越化学工業株製:KF-54注3信越化学工業株製:KF-6105<化粧料の調製>A:成分1~12を加熱し、均一に混合した。B:加熱下、成分13及び14をAに加えて均一に混合し、気密性の高い所定の容器に充填して、リップスティックを得た。以上のようにして得られたリップスティックは、べたつきや油っぽさがなく、にじみ等もなく、化粧もちもよいことが確認された。[実施例35]キューティクルコート組成質量1.ポリエーテル変性シリコーン注13.02.ポリエーテル変性シリコーン注22.03.PEG-40水添硬化ヒマシ油1.04.重合体I-2のD5溶解品10質量3.05.シリコーンガム溶解品注340.06.デカメチルシクロペンタシロキサン40.07.アルコール5.08.防腐剤適量9.香料適量10.精製水6.0合計100.0注1信越化学工業株製:KF-6011注2信越化学工業株製:KF-6013注3信越化学工業株製:KF-9028<化粧料の調製>A:成分1~3及び7~10を均一に混合しした。B:成分4~6を均一に混合しした。C:攪拌下、AにBを加え乳化し、キューティクルコートを得た。以上のようにして得られたキューティクルコートは、のび広がりが軽く、毛髪のぱさつきを抑え、光沢と滑らかさを与えることが確認された。[実施例36]ヘアトリートメント組成質量1.シリコーンガム溶解品注15.02.ジフェニルジメチコン注24.03.重合体I-2のD5溶解品10質量1.04.オクタン酸セチル1.05.セチルアルコール0.56.ポリエーテル変性シリコーン注31.07.PEG-60水添硬化ヒマシ油1.08.モノステアリン酸グリセリル0.59.カルボキシビニルポリマー1質量水溶液25.010.キサンタンガム1質量水溶液7.011.1,3-ブチレングリコール5.012.アルコール7.013.防腐剤適量14.香料適量15.精製水42.0合計100.0注1信越化学工業株製:MK-15H注2信越化学工業株製:KF-54注3信越化学工業株製:KF-6013<化粧料の調製>A:成分1~8を加熱溶解した。B:成分11~15を加熱溶解した。C:攪拌下、AにBを添加して乳化し、さらに、これに成分8及び9を加えてヘアトリートメントを得た。以上のようにして得られたヘアトリートメントは、のび広がりが軽く、毛髪に光沢と滑らかさを与えることが確認された。[実施例37]ネイルエナメル組成質量1.重合体I-1のM3T溶解品30質量45.02.メチルトリメチコン注15.03.ニトロセルロース3.04.カンファ0.55.クエン酸アセチルトリブチル1.06.ジメチルジステアリルアンモニウムヘクトライト0.57.酢酸ブチル30.08.酢酸エチル10.09.イソプロピルアルコール5.010.着色顔料適量合計100.0注1信越化学工業株製:TMF-1.5<化粧料の調製>A:成分7~9を混合し、成分4~6を添加して均一に混合した。B:Aに成分1~3を添加して混合した。C:Bに成分10を添加混合して、ネイルエナメルを得た。以上のようにして得られたネイルエナメルは、のび広がりが軽く、爪に光沢を与え、持ちも優れていることが確認された。[実施例38]ネイルエナメルオーバーコート組成質量1.重合体I-2のイソドデカン溶解品30質量6.02.ニトロセルロース17.03.アルキッド樹脂4.04.クエン酸アセチルトリエチル5.05.酢酸ブチル29.06.酢酸エチル25.07.イソプロピルアルコール3.08.n-ブチルアルコール1.09.トルエン10.0合計100.0<化粧料の調製>A:成分5~9を混合し、成分4を添加して均一に混合した。B:Aに成分1~3を添加して混合して、ネイルエナメルオーバーコートを得た。以上のようにして得られたエナメルオーバーコートは、のび広がりが軽く、エナメルの光沢を増し、持ちもよいことが確認された。"